СПОСОБ НАНЕСЕНИЯ ПОКРЫТИЯ НА ПЛИТОЧНЫЙ ЭЛЕМЕНТ

1. Способ нанесения покрытия на плиточный элемент (1), включающий в себя этапы:
обеспечивают плиточный элемент (1), изготовленный из материала из прессованного волокна, имеющего пористость в диапазоне 0,92-0,99, причем плиточный элемент (1) имеет две противоположные основные поверхности (2), и
наносят материал покрытия на водной основе на боковую торцевую поверхность (3) плиточного элемента (1), проходящую между двумя противоположными основными поверхностями (2),
отличающийся тем, что
этап нанесения материала покрытия на водной основе выполняют посредством аппликаторной головки (20) устройства (21) для непрерывного вакуумного нанесения покрытия, причем аппликаторная головка (20) выполнена с возможностью нанесения материала покрытия на водной основе на боковую торцевую поверхность (3) плиточного элемента (1) и удаления излишков материала покрытия на водной основе с помощью вакуума,
причем материал покрытия на водной основе наносят при скорости подачи плиточного элемента (1) относительно аппликаторной головки (20) устройства (21) для непрерывного вакуумного нанесения покрытия, находящейся в диапазоне 25-150 м/мин,
причем материал покрытия на водной основе наносят на боковую торцевую поверхность (3) таким образом, чтобы сформировать покрывающий слой (50), содержащий внешний покрывающий слой (51), выходящий за пределы боковой торцевой поверхности (3), и внутренний покрывающий слой (52), проникающий через боковую торцевую поверхность (3) и заходящий в плиточный элемент (1), и
при этом внутреннему покрывающему слою (52) придают глубину Р1 проникновения по меньшей мере 100 мкм, а предпочтительно в диапазоне 100-4000 мкм.
2. Способ по п. 1, в котором материал покрытия на водной основе наносят на все боковые торцевые поверхности (3), проходящие между двумя основными поверхностями (2) плиточного элемента (1).
3. Способ по п. 1 или 2, дополнительно включающий в себя сушку нанесенного материала покрытия на водной основе с помощью инфракрасного (ИК) излучения и/или микроволнового излучения.
4. Способ по любому из пп. 1-3, в котором внешнему покрывающему слою (51) придают толщину Т1 по меньшей мере 100 мкм, а предпочтительно в диапазоне 100-1500 мкм.
2
5. Способ по любому из предшествующих пунктов, в котором материал покрытия на водной основе наносят на боковую торцевую поверхность (3) с поверхностной плотностью во влажном состоянии, находящуюся в диапазоне 300-1600 г/м.
6. Способ по любому из предшествующих пунктов, в котором материал покрытия на водной основе имеет рабочую вязкость в диапазоне 50-200 единиц Кребса (KU) (приблизительно 0,15-11,27 кг/м/с), более предпочтительно в диапазоне 80-160 KU (приблизительно 0,87-6,46 кг/м/с), а наиболее предпочтительно 105-115 KU (приблизительно 2,04-2,65 кг/м/с).
7. Способ по любому из предшествующих пунктов, в котором материал покрытия на водной основе имеет содержание сухого вещества по меньшей мере 60 мас.%, а предпочтительно в диапазоне 60-80 мас.%.
3
8. Способ по любому из предшествующих пунктов, в котором обеспечение плиточного элемента (1) дополнительно включает в себя обеспечение плиточного элемента (1), изготовленного из волокнистого материала, представляющего собой материал из прессованного минерального волокна, имеющего плотность в диапазоне 25-200 кг/м.